(57)【要約】  本発明は、リン酸を含む水性媒体から少なくとも１つの希土類元素を抽出するための抽出剤の相乗的混合物の使用に関する。前記混合物は、以下を含む：−  式（Ｉ）の第１抽出剤：2022501506.tif 000011式中、Ｒ1及びＲ2は、同一又は異なり、６〜１２個の炭素原子を含む直鎖状もしくは分岐状の飽和もしくは不飽和の炭化水素基、又は、１〜１０個の炭素原子を含む直鎖状もしくは分岐状の飽和もしくは不飽和の炭化水素基で任意に置換されたフェニル基を表す；並びに、−  式（ＩＩ）の第２抽出剤：2022501506.tif 000012式中、Ｒ3は、６〜１２個の炭素原子を含む直鎖状もしくは分岐状のアルキル基を表す。  本発明は、リン鉱石に含まれる希土類元素を回収する目的で、リン鉱石の処理に使用することができる。
2022501506.tif 000002
【特許請求の範囲】
【請求項１】
リン酸を含む水性媒体から少なくとも１つの希土類を抽出するための、以下を含む混合物の使用：
−  式（Ｉ）の第１抽出剤：
【化１】
2022501506.tif 000009
式中、Ｒ1及びＲ2は、同一又は異なり、６〜１２個の炭素原子を含む飽和もしくは不飽和の直鎖状もしくは分岐状の炭化水素基、又は、１〜１０個の炭素原子を含む飽和もしくは不飽和の直鎖状もしくは分岐状の炭化水素基で任意に置換されたフェニル基を表す；並びに、
−  式（ＩＩ）の第２抽出剤：
【化２】
2022501506.tif 000010
式中、Ｒ3は、６〜１２個の炭素原子を含む直鎖状もしくは分岐状のアルキル基を表す。
【請求項２】
Ｒ1及びＲ2が、６〜１２個の炭素原子を含む直鎖状もしくは分岐状のアルキル基、又は、１〜１０個の炭素原子を含む直鎖状もしくは分岐状のアルキル基で置換されたフェニル基を表す、請求項１に記載の使用。
【請求項３】
Ｒ1及びＲ2が、８〜１０個の炭素原子を含む直鎖状もしくは分岐状のアルキル基、又は、６〜１０個の炭素原子を含む直鎖状もしくは分岐状のアルキル基で置換されたフェニル基を表す、請求項１又は２に記載の使用。
【請求項４】
Ｒ1及びＲ2が互いに同一である、請求項１〜３のいずれか一項に記載の使用。
【請求項５】
第１抽出剤が、ジ（２−エチルヘキシル）リン酸である、請求項１〜４のいずれか一項に記載の使用。
【請求項６】
Ｒ3が、８〜１０個の炭素原子を含む直鎖状もしくは分岐状のアルキル基を表す、請求項１〜５のいずれか一項に記載の使用。
【請求項７】
第２抽出剤が、Ｎ，Ｎ，Ｎ’，Ｎ’−テトラオクチル−ジグリコールアミドである、請求項６に記載の使用。
【請求項８】
抽出剤の混合物が、ジ（２−エチルヘキシル）リン酸、及び、Ｎ，Ｎ，Ｎ’，Ｎ’−テトラオクチル−ジグリコールアミドを含む、請求項１〜７のいずれか一項に記載の使用。
【請求項９】
抽出剤の混合物が有機希釈剤に溶解して使用される、請求項１〜８のいずれか一項に記載の使用。
【請求項１０】
有機希釈剤中の抽出剤の混合物を含有する水と混和しない有機溶液と、水性媒体との少なくとも１つの接触を含み、次に水性媒体の有機溶液からの分離を含み、それによって少なくとも希土類を含む有機溶液が得られる、請求項１〜９のいずれか一項に記載の使用。
【請求項１１】
有機溶液が、０．２ｍｏｌ／Ｌ〜２ｍｏｌ／Ｌの第１抽出剤及び０．０５ｍｏｌ／Ｌ〜２ｍｏｌ／Ｌの第２抽出剤を含む、請求項１０に記載の使用。
【請求項１２】
さらに、少なくとも希土類を含む有機溶液と、酸又は塩基の水溶液との少なくとも１つの接触を含み、次に有機溶液の水溶液からの分離を含み、それによって少なくとも希土類を含む水溶液が得られる、請求項１０又は１１に記載の使用。
【請求項１３】
水性媒体が０．５ｍｏｌ／Ｌ〜１０ｍｏｌ／Ｌのリン酸を含む、請求項１〜１２のいずれか一項に記載の使用。
【請求項１４】
水性媒体が、硫酸によるリン鉱石の浸出で得られるリン酸水溶液である、請求項１〜１３のいずれか一項に記載の使用。
【請求項１５】
希土類が、イットリウム、ランタン、ネオジム、ジスプロシウム、イッテルビウム、及びそれらの混合物から選択される、請求項１〜１４のいずれか一項に記載の使用。
【発明の詳細な説明】
【技術分野】
【０００１】
本発明は、希土類を抽出及び回収する分野に関する。
【０００２】
より具体的には、本発明は、硫酸によるリン鉱石への攻撃で得られるリン酸水溶液などのリン酸を含む水性媒体中に存在する少なくとも１つの希土類を抽出するための相乗効果抽出剤の混合物の使用に関する。
【０００３】
特に本発明は、リン鉱石の処理において、これらの鉱石中に存在する希土類を処理することを視野に入れて用途を見出す。
【背景技術】
【０００４】
希土類（以下「ＲＥ」という）には、類似した特性を特徴とする金属が含まれる。すなわち、スカンジウム（Ｓｃ）、イットリウム（Ｙ）、及び全てのランタニド（メンデレーエフ周期表に記載されている原子番号５７のランタン（Ｌａ）から原子番号７１のルテチウム（Ｌｕ）までの１５の化学元素に相当する）である。
【０００５】
このグループには、原子番号が６１以下の「軽」ＲＥ（スカンジウム、イットリウム、ランタン、セリウム、プラセオジム、及びネオジム）と、原子番号が６２以上の「重」ＲＥ（サマリウム、ユウロピウム、ガドリニウム、テルビウム、ジスプロシウム、ホルミウム、エルビウム、ツリウム、イッテルビウム）が存在する。
【０００６】
ＲＥの特殊な電子配置、特にその閉殻していない電子の４ｆサブシェルは、それに特有の化学的、構造的、及び物理的特性を与える。これらの特性は、ガラス及びセラミック産業、研磨、触媒作用（特に石油や自動車）、ハイテク合金の製造、永久磁石、光学機器（特に写真装置やカメラ）、発光体、電気自動車又はハイブリッド車の充電式電池、風力タービンの交流発電機など、高度で多様な産業用途に利用されている。
【０００７】
その結果、ＲＥはいわゆる「技術的」金属の一部を形成し、その獲得は極めて重要であるが、これらの特定の金属に対する世界的な成長と需要の影響下で脅かされてもいる。
【０００８】
現在、ＲＥはバストネサイト硬岩の鉱床や、モナザイト及びゼノタイムの沖積鉱床などの在来型資源から生産されている。しかし、リン酸やリン酸肥料の製造に利用され、且つ、ＲＥの濃度は確かに比較的低いが、それでもＲＥの高収益の生産をもたらすことができるリン鉱石（天然リン酸塩とも呼ばれる）などの別の非在来型資源も存在する。
【０００９】
リン酸及びリン酸肥料の製造を目的としたリン鉱石の処理は、事前に破砕や粉砕されたこれらの鉱石を、通常９８％硫酸である濃酸で攻撃又は浸出することから始まる。これにより、リン酸トリカルク（ｔｒｉｃａｌｃｉｃ  ｐｈｏｓｐｈａｔｅ）がリン酸Ｈ3ＰＯ4と不溶性硫酸カルシウム（又はリン石膏）に変換される。この攻撃により、４ｍｏｌ／Ｌを超える濃度のリン酸水溶液（出発鉱石中のＲＥの含有量に応じて、またその鉱石に適用される処理方法に応じて、さまざまな濃度のＲＥを含む）が得られる。
【００１０】
硫酸によるリン鉱石の浸出で得られるリン酸水溶液からＲＥを回収する手段の１つは、この水溶液を濾過及び濃縮した後、液液抽出、又は溶媒抽出に供する手段である。この手段は、ＲＥと親和性を有する有機希釈剤中に１つ以上の抽出剤を含む有機溶液に、この水溶液を接触させてＲＥを有機溶液に移動させるものである。
【００１１】
この抽出は、硫酸によるリン鉱石の浸出で得られるリン酸水溶液にも存在する他の多くの金属（以下「金属不純物」という）に対して、特に、Ｆｅ3+イオンの形で存在し、その濃度がこの種の溶液では通常１ｇ／Ｌを超える鉄に対して効率的且つ同時に選択的でなければならない。
【００１２】
科学文献の研究は、リン酸媒体からＲＥを抽出するために少数の抽出剤が試験されていることを示す［非特許文献１（以下「参考文献［１］」という）参照］。
【００１３】
抽出剤の２つの大きな区分が研究されている。すなわち：
−  酸抽出剤とも呼ばれる陽イオン交換抽出剤；これらは主に有機リン酸、有機ホスホン酸、又は有機ホスフィン酸などの有機リン酸化合物である；これらは、例えばジ−２−エチルヘキシルリン酸（又はＤ２ＥＨＰＡ又はＨＤＥＨＰ）、ジ（ｎ−オクチルフェニル）リン酸（又はＤＯＰＰＡ）、２−エチルヘキシル−２−エチルヘキシルホスホン酸（又はＨＥＨ［ＥＨＰ］又はＰＣ８８Ａ）、及びビス（トリメチル−２，４，４−ペンチル）ホスフィン酸（参考：Ｃｙａｎｅｘ（商標）２７２として販売されている）である：及び、
−  リン酸塩、ホスフィンオキシド、又はジグリコールアミドなどの中性抽出剤とも呼ばれる溶媒和抽出剤；これらは、例えばリン酸トリ−ｎ−ブチル（又はＴＢＰ）、トリオクチルホスフィンオキシド（又はＴＯＰＯ）、及びＮ，Ｎ，Ｎ’，Ｎ’−テトラオクチル−ジグリコールアミド（又はＴＯＤＧＡ）である。
【００１４】
有機リン酸に関しては、これらの酸を用いてＲＥを抽出することは、ＲＥが存在する媒体の酸性度に大きく依存することが分かる。従って、Ｄ２ＥＨＰＡ及びその類似体（例えばＤＯＰＰＡ）は、４ｍｏｌ／Ｌのリン酸を超える酸性度で重ＲＥを適切に抽出することを可能にするが、その酸性度で軽ＲＥを抽出することは可能ではない。これは、軽ＲＥの定量的抽出は、０．５ｍｏｌ／Ｌ未満のリン酸の酸性度（すなわち、硫酸によるリン鉱石の浸出で得られるリン酸水溶液の酸性度の少なくとも８分の１）でのみ得られるためである。
【００１５】
また有機リン酸には、抽出速度が遅く、遷移金属、特に鉄に対する親和性を有するという欠点がある。そのため、Ｄ２ＥＨＰＡによるＦｅ3+イオンの競合抽出は、この抽出剤によるＲＥの抽出を著しく低下させるが、一方、Ａｌ3+、Ｃａ2+、又はＭｇ2+などの他の金属不純物の存在は、この抽出にあまり影響を与えないようである［非特許文献２（以下「参考文献［２］」という）参照］。
【００１６】
この選択性の低さを克服するための第一の可能性は、ＲＥの抽出を進める前に、還元剤を使用してＦｅ3+イオンをＦｅ2+イオン（有機リン酸ではほとんど抽出されない）に還元することである。それでもなお、この操作のコストは、ＲＥの直接的な選択的回収によってもたらされる経済的利益と比較して非常に高いことが判明するかもしれない。第二の可能性は、リン酸水溶液からＲＥを抽出する前に、リン酸水溶液から鉄を除去することを目的とした操作を追加することである。例えば、鉄を選択的に沈殿させた後、濾過によって沈殿物を除去することによるが、これは第一に実施が困難であり、従って工業的にはあまり興味のない方法である。また第二に生成されるリン酸の最終的な品質が変化する危険性がある。
【００１７】
例えば、陽イオン交換体と溶媒和交換体（ｓｏｌｖａｔｉｎｇ  ｅｘｃｈａｎｇｅｒ）を含む抽出剤の混合物を使用すると、場合によっては抽出剤を単独で使用して得られるものと比較して、液液抽出の性能の大幅な改善が可能になることが知られている。
【００１８】
ただし研究によると、リン酸を含む媒体の存在下では、Ｄ２ＥＨＰＡなどの有機リン酸とＴＢＰ又はホスフィンオキシド（Ｃｙａｎｅｘ（商標）９２３）などの溶媒和抽出剤を含む混合物は、有機リン酸単独での抽出で得られるものよりも、（ＲＥの分配係数により定量化された）抽出性能が劣るという点で、ＲＥの抽出に拮抗することが示される［前述の参考文献［２］；非特許文献３（以下「参考文献［３］」という）参照］。
【００１９】
ＤＧＡ類に関しては、ＰＵＲＥＸプロセスのラフィネートから３価のアクチニドとランタニドを共抽出することを目的とする使用済み核燃料の処理に関する研究を背景として、これらは日本のチームによって開発された抽出剤の一群を代表するが、ＮｄＦｅＢ永久磁石の製造によるスクラップからＲＥをリサイクルするためにも研究されている。
【００２０】
このように特許文献１（以下「参考文献［４］」という）においては、ＴＯＤＧＡなどの２４個以上の炭素原子を有する親油性の対称性ＤＧＡが、ＮｄＦｅＢ永久磁石の処理で得られる硝酸水溶液から、ジスプロシウム、プラセオジム、及びネオジムを、定量的に回収するだけではなく、この相に存在する他の金属元素、特に鉄やホウ素に対して選択的に回収することを可能とすることが示された。
【００２１】
参考文献［４］には、ＲＥが抽出される水溶液が優先的に硝酸溶液である場合、それは硫酸又はリン酸溶液であってもよいことが示されている。しかし、この文献には、リン酸溶液（この種の溶液に存在するリン酸イオンは、硝酸溶液に存在する硝酸イオンよりもはるかに強く錯化することが知られている）からのＴＯＤＧＡによるＲＥの抽出に関する実験結果は報告されていない。
【００２２】
一方、特許文献２（以下「参考文献［５］」という）では、０．５ｍｏｌ／Ｌ〜５ｍｏｌ／Ｌのリン酸を含む水溶液からＴＯＤＧＡを含む有機相でランタン、ネオジム、ガドリニウム、ジスプロシウム及びイッテルビウムを抽出すると、抽出率が全て２％未満になることが示された。これは試験した全てのリン酸濃度についてのことである。
【００２３】
このように参考文献［５］は、硝酸水溶液からＲＥを抽出するためにＴＯＤＧＡを使用した場合に得られる抽出性能は、リン酸水溶液からのＲＥの抽出に置き換えできないことを確認している。
【００２４】
最後に、硫酸によるリン鉱石の浸出で得られるリン酸水溶液からのＲＥの抽出ではなく、使用済み核燃料の処理に関連するものであるが、最初に非特許文献４（以下「参考文献［６］」という）に、次に非特許文献５（以下「参考文献［７］」という）に報告されたＰ．Ｋ．Ｎａｙａｋらの研究を引用する必要がある。
【００２５】
この研究は、ｎ−ドデカン中の有機リン酸（この場合はＤ２ＥＨＰＡ）と親油性の対称性ＤＧＡ（この場合はＮ，Ｎ，Ｎ’，Ｎ’−テトラ（２−エチルヘキシル）ジグリコールアミド（又はＴＥＨＤＧＡ））を含む抽出剤の混合物が、高活性の硝酸水溶液中に存在するＦｅ3+イオンの非常に著しい抽出をもたらすことを示す。例えば、ｎ−ドデカン中の０．２５ｍｏｌ／ＬのＤ２ＥＨＰＡと０．１ｍｏｌ／ＬのＴＥＨＤＧＡを含む混合物の場合、バッチ試験では鉄の分配係数が約１．２となり、ミキサーセトラ試験では存在する鉄の８０％超が有機相に抽出される（参考文献［５］参照）。
【００２６】
また、アメリシウムとユウロピウムを含む水溶液中の硝酸濃度が１ｍｏｌ／Ｌを超える場合、Ｄ２ＥＨＰＡとＴＯＤＧＡを含む抽出剤の混合物がこの溶液からユウロピウムを抽出する能力は、ＴＯＤＧＡ単独で得られる能力と同じであることも示している（参考文献［６］を参照）。
【００２７】
従って、この研究により、鉄を含む硝酸水溶液及び／又は硝酸濃度が１ｍｏｌ／Ｌを超える硝酸水溶液からＲＥを抽出する場合、有機リン酸とＤＧＡを含む抽出剤の混合物の使用は、ＤＧＡ単独の使用と比較して利点がないと結論付けることができる。
【００２８】
上記を考慮すると、硫酸によるリン鉱石の浸出で得られる水溶液と同様の酸性度を有するリン酸水溶液から、軽質及び重質の全てのＲＥを抽出することを可能にする抽出剤又は抽出剤の混合物（両者ともこの溶液中に存在し得る他の金属に対して、特に鉄に対して、効果的且つ選択的である）を提供することが真に求められている。
【００２９】
しかし本発明者らは研究の中で、予想外にもＨ２ＥＨＰＡなどの有機リン酸とＴＯＤＧＡなどの親油性の対称性ジグリコールアミドを含む抽出剤の混合物が、酸濃度が４ｍｏｌ／Ｌ超であっても、リン酸を含む水溶液中に存在する全てのＲＥを、鉄に対して効率的且つ選択的に抽出できることを見出した。
【００３０】
また本発明者らは、この抽出剤の混合物は、以下の理由から、このリン酸水溶液からのＲＥの抽出に相乗効果をもたらすことを見出した：
−  第一に、先行技術によって既知であり、また本発明者らが検証したように（下記の実施例２を参照）、Ｄ２ＥＨＰＡなどの有機リン酸は、４ｍｏｌ／Ｌを超えるリン酸を含む水性媒体からの軽ＲＥの抽出には適さない；及び
−  第二に、参考文献［５］によって既知であり、また本発明者らによって裏付けられたように（下記実施例１を参照）、ＴＯＤＧＡなどの親油性の対称性ＤＧＡは、それらが単独で使用される場合、０．５ｍｏｌ／Ｌを超えるリン酸を含む水性媒体から希土類を抽出することができない。
【００３１】
本発明は、これらの実験的発見に基づいている。
【先行技術文献】
【特許文献】
【００３２】
【特許文献１】国際公開第２０１６／０４６１７９号
【特許文献２】国際公開第２０１６／１７７６９５号
【非特許文献】
【００３３】
【非特許文献１】Ｓ．Ｗｕ  ｅｔ  ａｌ．，Ｃｈｅｍｉｃａｌ  Ｅｎｇｉｎｅｅｒｉｎｇ  Ｊｏｕｒｎａｌ  ２０１８，３３５，７７４−８００
【非特許文献２】Ｌ．Ｗａｎｇ  ｅｔ  ａｌ．，Ｈｙｄｒｏｍｅｔａｌｌｕｒｇｙ  ２０１０，１０１（１−２），４１−４７
【非特許文献３】Ｄ．Ｋ．Ｓｉｎｇｈ  ｅｔ  ａｌ．，Ｄｅｓａｌｉｎａｔｉｏｎ  ａｎｄ  Ｗａｔｅｒ  Ｔｒｅａｔｍｅｎｔ  ２０１２，３８（１−３），２９２−３００
【非特許文献４】Ｐ．Ｋ．Ｎａｙａｋ  ｅｔ  ａｌ．，Ｊ．Ｅｎｖｉｒｏｎ．Ｃｈｅｍ．Ｅｎｇ．２０１３，１（３），５５９−５６５
【非特許文献５】Ｐ．Ｋ．Ｎａｙａｋ  ｅｔ  ａｌ．，Ｓｅｐ．Ｓｃｉ．Ｔｅｃｈｎｏｌ．２０１４，４９（８），１１８６−１１９１
【発明の概要】
【００３４】
従って、本発明の対象は、リン酸を含む水性媒体から少なくとも１つのＲＥを抽出するための、以下を含む混合物の使用である：
−  有機リン酸であり、以下の式（Ｉ）に従った第１抽出剤：
【００３５】
【化１】
2022501506.tif 000003
【００３６】
式中、Ｒ1及びＲ2は、同一又は異なり、６〜１２個の炭素原子を含む飽和もしくは不飽和の直鎖状もしくは分岐状の炭化水素基、又は、１〜１０個の炭素原子を含む飽和もしくは不飽和の直鎖状もしくは分岐状の炭化水素基で任意に置換されたフェニル基を表す；並びに、
−  親油性の対称性ＤＧＡであり、以下の式（ＩＩ）に従った第２抽出剤：
【００３７】
【化２】
2022501506.tif 000004
【００３８】
式中、Ｒ3は、６〜１２個の炭素原子を含む直鎖状もしくは分岐状のアルキル基を表す。
【００３９】
上記及び下記において、「６〜１２個の炭素原子を含む飽和もしくは不飽和の直鎖状もしくは分岐状の炭化水素基」は、直鎖状又は１つ以上の分岐を有し、合計６、７、８、９、１０、１１又は１２個の炭素原子を含む任意のアルキル、アルケニル又はアルキニル基を意味する。
【００４０】
同様に、「１〜１０個の炭素原子を含む飽和もしくは不飽和の直鎖状もしくは分岐状の炭化水素基」は、直鎖状又は１つ以上の分岐を有し、合計１、２、３、４、５、６、７、８、９又は１０個の炭素原子を含む任意のアルキル、アルケニル又はアルキニル基を意味する。
【００４１】
さらに、「６〜１２個の炭素原子を含む直鎖状もしくは分岐状のアルキル基」は、直鎖状又は１つ以上の分岐を有し、合計６、７、８、９、１０、１１又は１２個の炭素原子を含む任意のアルキル基を意味する。
【００４２】
上記及び下記において、「水性媒体」、「水溶液」及び「水相」という用語は、「有機溶液」及び「有機相」という用語が同等で交換可能であるのと同様に、同等で交換可能である。
【００４３】
「・・・から・・・（・・・〜・・・）」という表現は、ある範囲の濃度に適用される場合、この範囲の境界が含まれることを意味することを意図する。
【００４４】
本発明によれば、上記の式（Ｉ）においてＲ1及びＲ2は、同一又は異なり、優先的に、６〜１２個の炭素原子を含む直鎖状もしくは分岐状のアルキル基、又は１〜１０個の炭素原子を含む直鎖状もしくは分岐状のアルキル基で置換されたフェニル基を表す。
【００４５】
さらに、好ましくは、Ｒ1及びＲ2は、同一又は異なり、以下を表す：
−  ｎ−オクチル、イソオクチル、ｎ−ノニル、イソノニル、ｎ−デシル、イソデシル、２−エチルヘキシル、２−ブチルヘキシル、２−メチルヘプチル、２−メチルオクチル、１，５−ジメチルヘキシル、２，４，４−トリメチルペンチル、１，２−ジメチル−ヘプチル、２，６−ジメチルヘプチル、３，５，５−トリメチルヘキシル、３，７−ジメチルオクチル、２，４，６−トリメチルヘプチル等の基などの８〜１０個の炭素原子を含む直鎖状もしくは分岐状のアルキル基；又は、
−  ｎ−ヘキシル、イソヘキシル、ｎ−ヘプチル、イソヘプチル、ｎ−オクチル、イソオクチル、ｎ−ノニル、イソノニル、ｎ−デシル、イソデシル、１−エチルペンチル、２−エチルヘキシル、２−ブチルヘキシル、２−メチルヘプチル、２−エチルヘプチル、２−メチルオクチル、２−メチルノニル、１，５−ジメチルヘキシル、２，４，４−トリメチルペンチル、１，２−ジメチルヘプチル、２，６−ジメチルヘプチル、３，５，５−トリメチルヘキシル、３，７−ジメチルオクチル、２，４，６−トリメチルヘプチル等の基などの６〜１０個の炭素原子を含む直鎖状もしくは分岐状のアルキル基で置換されたフェニル基。
【００４６】
さらに、好ましくは、Ｒ1及びＲ2は互いに同一である。
【００４７】
上記式（Ｉ）の抽出剤の中で、Ｒ1及びＲ2が互いに同一であり、８〜１０個の炭素原子を含む分岐アルキル基を表すものが特に優先される。
【００４８】
その抽出剤は、例えばＤ２ＥＨＰＡであり、Ｒ1及びＲ2が２−エチルヘキシル基を表す上記の式（Ｉ）に従っている。
【００４９】
本発明によれば、上記の式（ＩＩ）において、Ｒ3は、好ましくは、ｎ−オクチル、イソオクチル、ｎ−ノニル、イソノニル、ｎ−デシル、イソデシル、２−エチルヘキシル、２−ブチルヘキシル、２−メチルヘプチル、２−メチルオクチル、１，５−ジメチルヘキシル、２，４，４−トリメチルペンチル、１，２−ジメチル−ヘプチル、２，６−ジメチルヘプチル、３，５，５−トリメチルヘキシル、３，７−ジメチルオクチル、２，４，６−トリメチルヘプチル等の基などの８〜１０個の炭素原子を含む直鎖状もしくは分岐状のアルキル基を表す。
【００５０】
上記の式（ＩＩ）の抽出剤の中で、Ｒ3が８〜１０個の炭素原子を含む直鎖アルキル基を表すものが特に優先される。
【００５１】
その抽出剤は、例えば、Ｒ3がｎ−オクチル基を表す上記の式（ＩＩ）に従ったＴＯＤＧＡである。
【００５２】
本発明によれば、抽出剤の混合物は、好ましくは、Ｄ２ＥＨＰＡ及びＴＯＤＧＡの混合物である。
【００５３】
さらに、抽出剤の混合物は、優先的に有機希釈剤に溶解して使用される。有機希釈剤は、炭化水素又は脂肪族及び／又は芳香族炭化水素の混合物など親油性抽出剤を可溶化するために使用が提案されている任意の非極性有機希釈剤であってもよい。この希釈剤の例としては、ｎ−ドデカン、水素化テトラプロピレン（ＴＰＨ）、灯油、並びに、Ｉｓａｎｅ（商標）ＩＰ−１８５（Ｔｏｔａｌ）、Ｉｓａｎｅ  ＩＰ−１７５（Ｔｏｔａｌ）、Ｓｈｅｌｌｓｏｌ（商標）Ｄ９０（Ｓｈｅｌｌ  Ｃｈｅｍｉｃａｌｓ）及びＥｓｃａｉｄ（商標）１１０  Ｆｌｕｉｄ（Ｅｘｘｏｎ  Ｍｏｂｉｌ）という名称で販売されている希釈剤を挙げることができ、Ｉｓａｎｅ  ＩＰ−１８５が好ましい。
【００５４】
さらに抽出剤の混合物は、好ましくは、ＲＥが存在する水性媒体から液液抽出によってＲＥを抽出するために使用される。この場合、この混合物の使用は、少なくとも水性媒体を、有機希釈剤中の抽出剤の混合物を含む水と混和しない有機溶液と接触させ、次いで水性媒体を有機溶液から分離し、それによってＲＥを含む有機溶液を得ることを含む。
【００５５】
水性媒体と接触する有機溶液は、典型的には、０．２ｍｏｌ／Ｌ〜２ｍｏｌ／Ｌの第１抽出剤及び０．０５ｍｏｌ／Ｌ〜２ｍｏｌ／Ｌの第２抽出剤を含む。
【００５６】
言うまでもなく、これらの範囲における第１及び第２抽出剤のそれぞれの濃度の選択は、使用する抽出剤、及び場合によっては抽出を優先したいＲＥに依存するであろう。
【００５７】
従って、例えば第１抽出剤としてＤ２ＥＨＰＡを含み、第２抽出剤としてＴＯＤＧＡを含む混合物の場合、有機溶液は、好ましくは、０．２ｍｏｌ／Ｌ〜１．５ｍｏｌ／ＬのＤ２ＥＨＰＡと、０．１ｍｏｌ／Ｌ〜０．５ｍｏｌ／ＬのＴＯＤＧＡを含むであろう。
【００５８】
本発明によれば、液液抽出による水性媒体からのＲＥの抽出の後に、ＲＥが抽出された有機溶液からこのＲＥを逆抽出することが好ましい。この場合、この逆抽出は、少なくとも有機溶液を酸又は塩基の水溶液と接触させ、次いで有機溶液を水溶液から分離することを含み、それによってＲＥを含む水溶液が得られる。
【００５９】
ＲＥが抽出される水性媒体は、有利には０．５ｍｏｌ／Ｌ〜１０ｍｏｌ／Ｌ、好ましくは２ｍｏｌ／Ｌ〜６ｍｏｌ／Ｌ、さらに好ましくは４ｍｏｌ／Ｌ〜５ｍｏｌ／Ｌのリン酸を含む。
【００６０】
この水性媒体は、特に、硫酸によるリン鉱石の浸出で得られるリン酸水溶液であってもよい。
【００６１】
この水溶液は、３０ｍｇ／Ｌ〜１２００ｍｇ／Ｌ、より正確には１００ｍｇ／Ｌ〜１０００ｍｇ／Ｌの範囲の総濃度のＲＥを含むことができ、また、鉄だけではなく、マグネシウム、アルミニウム、カルシウム、亜鉛、クロム、バナジウム等の一定数の金属不純物を含むことができる。
【００６２】
いずれにしても、ＲＥは、イットリウム、ランタン、ネオジム、ジスプロシウム、イッテルビウム、及びそれらの混合物から選択されることが好ましい。
【００６３】
本発明の他の特徴と利点は、添付の図を参照する以下のさらなる説明から明らかになるであろう。
【００６４】
このさらなる説明は、本発明の対象の例示としてのみ与えられており、いかなる場合においても、この対象を限定するものと解釈してはならないことは言うまでもない。
【図面の簡単な説明】
【００６５】
【図１】図１Ａ及び図１Ｂは、０．５ｍｏｌ／ＬのＤ２ＥＨＰＡと変化させたモル濃度のＴＯＤＧＡを含む有機相を用いて、５種類のＲＥ（すなわち、イットリウム、ランタン、ネオジム、ジスプロシウム、イッテルビウム）と鉄を含むリン酸の水相で行った抽出試験の結果を示す。図１Ａは、有機相中のＴＯＤＧＡのモル濃度（［ＴＯＤＧＡ］と表記）の関数として、ＲＥと鉄の分配係数（ＤMと表記）の変化を対数スケールで示し、図１Ｂは、ＴＯＤＧＡの濃度の関数として、ＲＥと鉄の分離係数（ＦＳTR/Feと表記）の変化を対数スケールで示す。比較のために、抽出剤としてＤ２ＥＨＰＡのみを含む有機相を用いて同じ操作条件で得られたＤM値及びＦＳTR/Feの値もこれらの図に示される。
【図２】図２は、変化させたモル濃度のＤ２ＥＨＰＡと０．５ｍｏｌ／ＬのＴＯＤＧＡを含む有機相を用いて、上記５種類のＲＥと鉄を含むリン酸水相で行った抽出試験の結果を示す。より具体的には、この図は、有機相中のＤ２ＥＨＰＡのモル濃度（［Ｄ２ＥＨＰＡ］と表記）の関数として、ＲＥと鉄の分配係数（ＤMと表記）の変化を算術スケールで示す。
【図３】図３は、様々な酸性水相を用いて行われた、上記５種類のＲＥ、鉄、０．５ｍｏｌ／ＬのＤ２ＥＨＰＡ、及び０．２５ｍｏｌ／ＬのＴＯＤＧＡを含む有機相の逆抽出試験中に得られた逆抽出の収率（ＲMと表記；％）を示す。
【図４】図４Ａ及び図４Ｂは、比較のために、モル濃度を変えながらＤ２ＥＨＰＡのみを抽出剤とする有機相を用いて、上記５種類のＲＥと鉄を含むリン酸の水相で行った抽出試験の結果を示す。図４Ａは、有機相中のＤ２ＥＨＰＡのモル濃度（［Ｄ２ＥＨＰＡ］と表記）の関数として、ＲＥと鉄の分配係数（ＤMと表記）の変化を対数スケールで示し、図４Ｂは、１ｍｏｌ／ＬのＤ２ＥＨＰＡを含む有機相で得られたＲＥと鉄の分離係数（ＦＳTR/Feと表記）を示す。
【図５】図５は、比較のために、０．５ｍｏｌ／ＬのＤ２ＥＨＰＡと変化させたモル濃度のＴＢＰを含む有機相を用いて、上記５種類のＲＥと鉄を含むリン酸水相で行った抽出試験の結果を示す。より具体的には、この図は、有機相中のＴＢＰのモル濃度（［ＴＢＰ］と表記）の関数として、ＲＥと鉄の分配係数（ＤMと表記）の変化を算術スケールで示す。また抽出剤としてＤ２ＥＨＰＡのみを含む有機相を用いて同じ操作条件で得られたＤM値もこの図に示される。
【図６】図６は、比較のために、０．５ｍｏｌ／ＬのＤ２ＥＨＰＡと変化させたモル濃度のＴＯＰＯを含む有機相を用いて、上記５種類のＲＥと鉄を含むリン酸水相で行った抽出試験の結果を示す。より具体的には、この図は、有機相中のＴＯＰＯのモル濃度（［ＴＯＰＯ］と表記）の関数として、ＲＥと鉄の分配係数（ＤMと表記）の変化を算術スケールで示す。また抽出剤としてＤ２ＥＨＰＡのみを含む有機相を用いて同じ操作条件で得られたＤM値もこの図に示される。  図３及び図４Ｂでは、エラーバーは、様々な分析的及び実験的不確実性を包含する１０％の相対的不確実性に対応する。
【発明を実施するための形態】
【００６６】
以下の実施例で報告された抽出試験は、全て、天然リン酸塩をＨ2ＳＯ4で浸出してＨ3ＰＯ4を製造する間に実際に得られたリン酸水溶液を代表する人工的な水溶液のアリコートを水相として使用して実行した。
【００６７】
この人工的な水溶液は、リン酸の他に、３種類の軽ＲＥ（すなわち、イットリウム、ランタン、及びネオジム）、２種類の重ＲＥ（すなわち、ジスプロシウム、及びイッテルビウム）、並びに主要な有害不純物（すなわち、鉄）を含む。これは、対応する金属の酸化物を＋３の酸化状態で濃Ｈ3ＰＯ4溶液に溶解し、この溶液のＨ3ＰＯ4の濃度を４．６ｍｏｌ／Ｌに調整することで調製した。
【００６８】
金属元素の質量による組成を以下の表Ｉに示す。
【００６９】
【表１】
2022501506.tif 000005
【００７０】
有機相は、有機希釈剤としてＩｓａｎｅ（商標）ＩＰ１８５を用いて調製し、４．６ｍｏｌ／ＬのＨ3ＰＯ4を含む水溶液と接触させて事前に平衡させた。
【００７１】
また以下の実施例で報告された抽出試験及び逆抽出試験は、全て、体積が１．５ｍＬ未満のマイクロチューブ内で、４５℃の温度で、有機相と水相の体積比（Ｏ／Ａ）を１にして、Ｖｉｂｒａｘ（商標）スターラによる撹拌下で、これらの相を２０分間の１回の接触に供して実行した。遠心分離後、有機相と水相を沈降によって分離した。
【００７２】
分配係数、分離係数、及び逆抽出の収率は、液液抽出分野の慣例に従って算出した。すなわち：
−  ２つの相（有機相と水相）の間の金属元素Ｍの分配係数（ＤMと表記）は以下と等しい：
【００７３】
【数１】
2022501506.tif 000006
【００７４】
式中、
［Ｍ］org,f＝抽出（又は逆抽出）後の有機相中のＭの濃度；
［Ｍ］aq,f＝抽出（又は逆抽出）後の水相中のＭの濃度；及び、
［Ｍ］aq,i＝抽出（又は逆抽出）前の水相中のＭの濃度である。
−  ２種の金属元素Ｍ１とＭ２の間の分離係数（ＦＳM1/M2と表記）は以下と等しい：
【００７５】
【数２】
2022501506.tif 000007
【００７６】
式中、
ＤM1＝金属元素Ｍ１の分配係数；及び
ＤM2＝金属元素Ｍ２の分配係数である。
−  有機相の金属元素Ｍの逆抽出の収率（ＲMと表記）は以下と等しい：
【００７７】
【数３】
2022501506.tif 000008
【００７８】
式中、
［Ｍ］aq,f＝逆抽出後の水相中のＭの濃度；及び、
［Ｍ］org,i＝逆抽出前の有機相中のＭの濃度である。
【００７９】
ＲＥを含む水相又は有機相（最初の人工的な溶液、抽出後の水相及び有機相、逆抽出後の水相など）の多元素分析は、金属元素を測定可能な濃度に希釈した後、誘導結合によって生成されたアルゴンプラズマを光源とする原子発光分析によって行った。
【実施例】
【００８０】
実施例１：本発明に従った抽出剤Ｄ２ＥＨＰＡ／ＴＯＤＧＡの混合物によるＲＥの抽出
１．１−抽出試験
※第１の一連の試験
有機相として、０．５ｍｏｌ／ＬのＤ２ＥＨＰＡと、０．１ｍｏｌ／Ｌ、０．２５ｍｏｌ／Ｌ、０．５ｍｏｌ／Ｌ、又は１ｍｏｌ／Ｌの濃度のＴＯＤＧＡを含む溶液と、比較のために０．５ｍｏｌ／ＬのＤ２ＥＨＰＡを含み、しかしＴＯＤＧＡを含まない溶液を用いて抽出試験を行った。
【００８１】
図１Ａは、これらの試験の最後に得られたＲＥと鉄の分配係数（ＤM）の変化を、有機相中のＴＯＤＧＡの濃度の関数として示す。
【００８２】
この図に示すように、Ｄ２ＥＨＰＡにＴＯＤＧＡを加えると、ＲＥの分配係数が大幅に増加し、その結果、リン酸の水相でそれらが抽出される。
【００８３】
Ｄ２ＥＨＰＡ／ＴＯＤＧＡ混合物は、特にジスプロシウム、イッテルビウム、イットリウムとの親和性が高い。
【００８４】
その親和性はランタンとネオジムに対して著しく低いが、それでもＤ２ＥＨＰＡ単独の親和性（ＤLa＜０．０１）と比較すると、高い親和性（ＤLamax＝２．３）を維持している。
【００８５】
またＤ２ＥＨＰＡにＴＯＤＧＡを加えると、Ｄ２ＥＨＰＡ単独の場合に比べて鉄の分配係数が３倍低下した。この分配係数は、ＴＯＤＧＡの濃度が０．２５ｍｏｌ／Ｌまでの範囲で非常に小さい（ＤFe＝０．００５）。これは、Ｄ２ＥＨＰＡ／ＴＯＤＧＡ混合物が有する、鉄に対するＲＥの優れた選択性を明確に示す。
【００８６】
有機相中のＴＯＤＧＡ濃度の関数としての、ＲＥと鉄の間の分離係数ＦＳTR/Feの変化を図１Ｂに示す。
【００８７】
この図は、ＦＳTR/Feの最大値はイッテルビウムなどの重ＲＥでは非常に顕著であり（ＦＳYb/Fe＞１２，５００）、ランタンなどの軽ＲＥでは非常に十分な値を維持していることを示す（ＦＳLa/Fe＝４６０）。
【００８８】
比較として、有機相中０．５ｍｏｌ／Ｌの濃度のＤ２ＥＨＰＡ単独で得られるＲＥと鉄の間の最良の分離係数は、イッテルビウムと鉄の間の分離係数である。これは、Ｄ２ＥＨＰＡ／ＴＯＤＧＡ混合物で得られる分離係数よりも少なくとも２０倍小さい（ＦＳYb/Fe≒６００）。
【００８９】
※第２の一連の試験
０．５ｍｏｌ／ＬのＴＯＤＧＡを含み、且つ、Ｄ２ＥＨＰＡを０．１ｍｏｌ／Ｌ、０．５ｍｏｌ／Ｌ、１ｍｏｌ／Ｌ、又は２ｍｏｌ／Ｌの濃度で含む溶液を有機相として使用し、試験を行った。
【００９０】
図２は、これらの試験の最後に得られたＲＥと鉄の分配係数（ＤM）の変化を、有機相中のＤ２ＥＨＰＡの濃度の関数として示す。
【００９１】
この図に示すように、ＴＯＤＧＡにＤ２ＥＨＰＡを加えると、ＲＥの分配係数が大幅に増加し、その結果、リン酸の水相でそれらが抽出される。
【００９２】
全てのＲＥについて良好な抽出性能を得るためには，混合物中のＤ２ＥＨＰＡの濃度が０．１ｍｏｌ／Ｌを超える必要がある。例えば、混合物中のＤ２ＥＨＰＡの濃度が０．１ｍｏｌ／Ｌ（ＤLa＝０．０６）のときにはランタンの分配係数は非常に小さくなるが、混合物中のＤ２ＥＨＰＡの濃度が０．５ｍｏｌ／Ｌ（ＤLa＝２．２）のときには非常に大きく増加する。比較として、０．５ｍｏｌ／Ｌの濃度のＤ２ＥＨＰＡ単独のランタンへの親和性は非常に小さい（ＤLa＝０．０１）。
【００９３】
これらの結果は参考文献［５］の結果を裏付けている。すなわち、ＴＯＤＧＡ単独では、リン酸の水相からＲＥを抽出することはできない。
【００９４】
一方、これらの結果は、Ｄ２ＥＨＰＡの濃度を少なくともＴＯＤＧＡの濃度と等しくし、好ましくはＴＯＤＧＡの濃度の２倍として使用することで、全てのＲＥの良好な抽出を得ることが可能になることを示す。
【００９５】
１．２−逆抽出試験
逆抽出試験は、以下を用いて行った：
−  有機相として：０．５ｍｏｌ／ＬのＤ２ＥＨＰＡと０．２５ｍｏｌ／ＬのＴＯＤＧＡを含む混合物を用いて、上記１．１項で行った抽出試験から得られた有機相のアリコート；及び、
−  水相として：以下を含む水溶液：
※０．５ｍｏｌ／Ｌ、１ｍｏｌ／Ｌもしくは６ｍｏｌ／ＬのＨ2ＳＯ4；又は、
※１ｍｏｌ／ＬのＨ２ＳＯ４及び０．１２５ｍｏｌ／ＬのＮａ2ＳＯ4；又は、
※５ｍｏｌ／Ｌもしくは１０ｍｏｌ／ＬのＨ3ＰＯ4。
【００９６】
図３は、これらの試験の最後に得られた逆抽出の収率ＲMを示す。
【００９７】
この図が示す通り、高濃度Ｈ3ＰＯ4水溶液（５ｍｏｌ／Ｌ又は１０ｍｏｌ／Ｌ）では、ランタン、ネオジム、及び鉄の逆抽出もまた可能であるが，有機相に残存するイットリウム、ジスプロシウム、及びイッテルビウムの逆抽出はできない。
【００９８】
希硫酸（Ｈ2ＳＯ4）の水溶液（０．５ｍｏｌ／Ｌ及び１ｍｏｌ／Ｌ）は、ランタン及びネオジム、部分的にイットリウム、ジスプロシウム及びイッテルビウムをほぼ定量的に逆抽出することできる。１ｍｏｌ／ＬのＨ2ＳＯ4溶液は、０．５ｍｏｌ／ＬのＨ2ＳＯ4溶液よりも、鉄に対するＲＥの逆抽出選択性を向上させる。０．１２５ｍｏｌ／Ｌの範囲でＮａ2ＳＯ4を添加すると、選択性はさらに向上するが、イットリウム、ネオジム、及びジスプロシウムの逆抽出の収率が低下する不利益がある。
【００９９】
また図３は、６ｍｏｌ／ＬのＨ2ＳＯ4を含む水溶液によって、鉄が部分的に、しかし選択的に逆抽出されることを示す。
【０１００】
従って、ＲＥの抽出から得られた有機相を例えば任意にＮａ2ＳＯ4を加えた希硫酸溶液を用いたＲＥの逆抽出の工程に供する前に、この有機相に存在する鉄を選択的に除去するため、この有機相を例えば６ｍｏｌ／ＬのＨ2ＳＯ4を含む水溶液による洗浄工程に供するスキームの実施を想定することが可能である。
【０１０１】
硫酸と硫酸ナトリウムの両方を含む水溶液で得られた結果は、逆抽出後の水溶液中に存在するＲＥを、例えばＲＥとナトリウムの二重硫酸塩、炭酸塩、シュウ酸塩等の形で沈殿させて回収するスキームを想定することも可能である。この種の沈殿は文献で知られている。
【０１０２】
実施例２：Ｄ２ＥＨＰＡ単独によるＲＥの抽出（比較例）
比較のために、有機相として、０．１ｍｏｌ／Ｌ、０．５ｍｏｌ／Ｌ、１ｍｏｌ／Ｌ、１．５ｍｏｌ／Ｌ、又は２ｍｏｌ／ＬのＤ２ＥＨＰＡを含む溶液を用いて抽出試験を実施した。
【０１０３】
図４Ａは、これらの試験の最後に得られたＲＥと鉄の分配係数（ＤM）の変化を、有機相中のＤ２ＥＨＰＡの濃度の関数として示す。
【０１０４】
この図は、Ｄ２ＥＨＰＡによるＲＥの抽出が、ＲＥのイオン半径の増加とともに減少することを明確に示す。このように、Ｄ２ＥＨＰＡは、イットリウム、ジスプロシウム、イッテルビウムなどのイオン半径が小さいＲＥに対して良好な親和性を有するが、ランタンやネオジムなどのイオン半径が大きいＲＥを抽出することは不可能又はほとんど不可能である（有機相中のＤ２ＥＨＰＡの濃度に関係なくＤM＜０．１）。
【０１０５】
さらに、有機相のＤ２ＥＨＰＡ濃度を１ｍｏｌ／Ｌとして得られたＲＥと鉄の間の分離係数ＦＳTR/Feを図４Ｂに示す。これらの分離係数は、イッテルビウムでは十分である（ＦＳYb/Fe＝５００）。一方、他のＲＥでは全く十分ではなかった。
【０１０６】
有機相中のＤ２ＥＨＰＡの濃度の関数としては、これらの分離係数の有意な変動は観察されないことに留意すべきである。
【０１０７】
実施例３：Ｄ２ＥＨＰＡ／ＴＢＰ混合物、及びＤ２ＥＨＰＡ／ＴＯＰＯ混合物によるＲＥの抽出（比較例）
ＴＯＤＧＡは溶媒和抽出剤であるため、Ｄ２ＥＨＰＡとＴＯＤＧＡ以外の溶媒和抽出剤を含む混合物が、Ｄ２ＥＨＰＡをＴＯＤＧＡとの混合物で使用した場合と同様の相乗効果を有する可能性があるか否かを確認するために抽出試験を行った。
【０１０８】
これらの抽出試験は、有機相として、０．５ｍｏｌ／ＬのＤ２ＥＨＰＡと以下を含む溶液を使用して実行した：
−  ０．１ｍｏｌ／Ｌ、０．２５ｍｏｌ／Ｌ、又は０．５ｍｏｌ／Ｌの濃度のリン酸トリ−ｎ−ブチル（もしくはＴＢＰ）；又は、
−  ０．１ｍｏｌ／Ｌ、０．２５ｍｏｌ／Ｌ、又は０．５ｍｏｌ／Ｌの濃度のトリオクチルホスフィンオキシド（又はＴＯＰＯ）。
【０１０９】
これらの試験の最後に得られた結果を分配係数（ＤM）の観点から、Ｄ２ＥＨＰＡ／ＴＢＰ混合物については図５に、Ｄ２ＥＨＰＡ／ＴＯＰＯ混合物については図６に示した。
【０１１０】
図５に示すように、Ｄ２ＥＨＰＡにＴＢＰを添加すると、ＲＥの分配係数が大幅に低下し、その結果、リン酸の水相でのそれらの抽出が低下する（ランタンとネオジムの場合、Ｄ２ＥＨＰＡ単独では既にこれらは抽出されないため除外する）。
【０１１１】
有機相中のＴＢＰ濃度が高くなるにつれて、このＤMの減少が全て大きくなることは、すなわち、リン酸水溶液からのＲＥの抽出に対するＤ２ＥＨＰＡ／ＴＢＰ混合物の拮抗作用の存在を示している。
【０１１２】
同様に、図６は、有機相中のＴＯＰＯ濃度の関数としてのＲＥの分配係数の一定の減少を示している。またリン酸水溶液からのＲＥの抽出に対するＤ２ＥＨＰＡ／ＴＯＰＯ混合物の拮抗効果の存在も示している。
【０１１３】
これらの結果は、Ｄ２ＥＨＰＡ／ＴＢＰ混合物及びＤ２ＥＨＰＡ／ＴＯＰＯ混合物について、上記参考文献［２］及び［３］に記載された結果を裏付けており、リン酸を含む水溶液からＲＥを抽出したい場合、Ｄ２ＥＨＰＡなどの有機リン酸と溶媒和抽出剤を含む混合物の使用は原理的に意味がないことが確認された。
【０１１４】
引用された参考文献：
［１］  Ｓ．Ｗｕ  ｅｔ  ａｌ．，Ｃｈｅｍｉｃａｌ  Ｅｎｇｉｎｅｅｒｉｎｇ  Ｊｏｕｒｎａｌ  ２０１８，３３５，７７４−８００
［２］  Ｌ．Ｗａｎｇ  ｅｔ  ａｌ．，Ｈｙｄｒｏｍｅｔａｌｌｕｒｇｙ  ２０１０，１０１（１−２），４１−４７
［３］  Ｄ．Ｋ．Ｓｉｎｇｈ  ｅｔ  ａｌ．，Ｄｅｓａｌｉｎａｔｉｏｎ  ａｎｄ  Ｗａｔｅｒ  Ｔｒｅａｔｍｅｎｔ  ２０１２，３８（１−３），２９２−３００
［４］  国際公開第２０１６／０４６１７９号
［５］  国際公開第２０１６／１７７６９５号
［６］  Ｐ．Ｋ．Ｎａｙａｋ  ｅｔ  ａｌ．，Ｊ．Ｅｎｖｉｒｏｎ．Ｃｈｅｍ．Ｅｎｇ．２０１３，１（３），５５９−５６５
［７］  Ｐ．Ｋ．Ｎａｙａｋ  ｅｔ  ａｌ．，Ｓｅｐ．Ｓｃｉ．Ｔｅｃｈｎｏｌ．２０１４，４９（８），１１８６−１１９１
【図１Ａ】
2022501506.tif 000013
【図１Ｂ】
2022501506.tif 000014
【図２】
2022501506.tif 000015
【図３】
2022501506.tif 000016
【図４Ａ】
2022501506.tif 000017
【図４Ｂ】
2022501506.tif 000018
【図５】
2022501506.tif 000019
【図６】
2022501506.tif 000020
【国際調査報告】
2022501506.tif 000021
2022501506.tif 000022
2022501506.tif 000023
2022501506.tif 000024
2022501506.tif 000025
2022501506.tif 000026